(57)【要約】  化成処理液や半導体層形成溶液が腐食性を有する場合であっても、化成処理液や半導体層形成溶液を汚染することなくコンデンサ素子を製造でき、コンデンサ素子を製造する途中で熱処理する場合にも支障なく熱処理を実施できる連結ソケットを提供する。  本発明の連結ソケット１は、差込口３７が設けられた複数個の導電性のソケット本体部２と、ソケット本体部２の少なくとも一部を受容し得る収容部６が複数個形成され、下面５ｂに収容部６の底面に連通する小孔７が複数個設けられた絶縁部５とを備え、絶縁部５は、耐熱性及び耐腐食性を有する材料で構成され、絶縁部５の収容部６内にソケット本体部２の少なくとも一部が収容されて固定され、差込口３７と小孔７が連通されている。
2012081300.tif 000002
【特許請求の範囲】
【請求項１】
差込口が設けられた複数個の導電性のソケット本体部と、
前記ソケット本体部の、差込口を含む少なくとも一部を受容し得る収容部が複数個形成されている連結ソケットであって、
前記ソケット本体部が差込口を前記収容部の底面に向けて収容され、個々の収容部の各底面から連結ソケットの下面に連通する小孔が設けられた絶縁部を備え、
前記絶縁部の少なくとも下面は、耐腐食性を有する材料で構成され、
前記絶縁部の収容部内に前記ソケット本体部の少なくとも一部が収容されて固定され、前記差込口と前記小孔が連通されていることを特徴とする連結ソケット。
【請求項２】
前記絶縁部は、さらに耐熱性をも有する材料で構成されている請求項１に記載の連結ソケット。
【請求項３】
前記絶縁部を構成する材料として、合成樹脂、セラミックス、ガラス及びステンレス鋼からなる群より選ばれる少なくとも１種の材料が用いられている請求項１または２に記載の連結ソケット。
【請求項４】
前記絶縁部を構成する材料として、透明な材料が用いられている請求項１〜３のいずれか１項に記載の連結ソケット。
【請求項５】
前記小孔を下方より平面視した形状は、直径０．１ｍｍの円形より大きく、一辺が０．５５ｍｍの正方形以下の範囲に入る請求項１〜４のいずれか１項に記載の連結ソケット。
【請求項６】
前記小孔は、リード線を有するコンデンサ用陽極体の該リード線が挿通されるための孔であり、前記小孔を下方より平面視した形状が、前記挿通されるリード線の横断面形状より大きく、かつ、該断面形状を１．１倍に拡大した相似形状と同じかまたはそれより小さい形状範囲に入る請求項１〜５のいずれか１項に記載の連結ソケット。
【請求項７】
前記小孔の深さが、０．２ｍｍ〜８ｍｍである請求項１〜６のいずれか１項に記載の連結ソケット。
【請求項８】
前記収容されたソケット本体部と前記絶縁部との間の隙間の少なくとも一部に充填材が封入されることによって、前記ソケット本体部が前記絶縁部の収容部内に固定されている請求項１〜７のいずれか１項に記載の連結ソケット。
【請求項９】
前記絶縁部の収容部内に前記ソケット本体部の全部が収容され、前記充填材の上面は、前記絶縁部の上面よりも低い位置にある請求項１〜８のいずれか１項に記載の連結ソケット。
【請求項１０】
前記ソケット本体部は、柱部と、該柱部の下端の周縁部から下方に向けて外側に拡がるように延ばされた傾斜面部とを備える請求項１〜９のいずれか１項に記載の連結ソケット。
【請求項１１】
前記ソケット本体部が、電気的に接続された導電性のリード線部を有する請求項１〜１０のいずれか１項に記載の連結ソケット。
【請求項１２】
電気回路が形成された回路基板と、
前記回路基板に着脱自在に取り付けられた請求項１〜１１のいずれか１項に記載の連結ソケットと、を備え、
前記ソケット本体部は、電気的に前記電気回路に接続され、
前記電気回路が個々の前記ソケット本体部毎に電流を制限することを特徴とするコンデンサ素子製造用治具。
【請求項１３】
前記電気回路が定電流回路である請求項１２に記載のコンデンサ素子製造用治具。
【請求項１４】
前記電気回路が、さらに、個々の前記ソケット本体部毎に電圧を制限する回路でもある請求項１２または１３に記載のコンデンサ素子製造用治具。
【請求項１５】
請求項１２〜１４のいずれか１項に記載のコンデンサ素子製造用治具の連結ソケットにコンデンサ用陽極体を接続すると共に、該陽極体を化成処理液中に浸漬し、この浸漬状態で、前記陽極体を陽極にして通電することによって、前記陽極体の表面に誘電体層を形成する誘電体層形成工程と、
前記誘電体層形成工程の後に、陽極体が接続された連結ソケットを、前記治具の回路基板から取り外し、該連結ソケットに接続された状態の陽極体に対し熱処理を行う熱処理工程と、を含むことを特徴とするコンデンサ素子の製造方法。
【請求項１６】
請求項１２〜１４のいずれか１項に記載のコンデンサ素子製造用治具の連結ソケットに、表面に誘電体層が設けられた陽極体を接続すると共に、該陽極体を半導体層形成用溶液中に浸漬し、この浸漬状態で、前記陽極体を陽極にして通電することによって、前記陽極体表面の誘電体層の表面に半導体層を形成する半導体層形成工程と、
前記半導体層形成工程の後に、陽極体が接続された連結ソケットを、前記治具の回路基板から取り外し、該連結ソケットに接続された状態の陽極体に対し熱処理を行う熱処理工程と、を含むことを特徴とするコンデンサ素子の製造方法。
【請求項１７】
請求項１２〜１４のいずれか１項に記載のコンデンサ素子製造用治具の連結ソケットに陽極体を接続すると共に、該陽極体を化成処理液中に浸漬し、この浸漬状態で、前記陽極体を陽極にして通電することによって、前記陽極体の表面に誘電体層を形成する誘電体層形成工程と、
前記誘電体層形成工程を経て得られた、表面に誘電体層が設けられた陽極体を、半導体層形成用溶液中に浸漬し、この浸漬状態で、前記陽極体を陽極にして通電することによって、前記陽極体表面の誘電体層の表面に半導体層を形成する半導体層形成工程と、を含み、
前記誘電体層形成工程と前記半導体層形成工程の間に、及び／又は前記半導体層形成工程の後に、陽極体が接続された連結ソケットを、前記治具の回路基板から取り外し、該連結ソケットに接続された状態の陽極体に対し熱処理を行う熱処理工程をさらに備えることを特徴とするコンデンサ素子の製造方法。
【請求項１８】
前記熱処理を２００℃〜５００℃で行う請求項１５〜１７のいずれか１項に記載のコンデンサ素子の製造方法。
【請求項１９】
請求項１５〜１８のいずれか１項に記載の製造方法で得たコンデンサ素子の陽極体及び半導体層に、それぞれ電極端子を電気的に接続し、前記電極端子の一部を残して封止するコンデンサの製造方法。
【発明の詳細な説明】
【技術分野】
【０００１】
本発明は、例えば、固体電解コンデンサ等に使用されるコンデンサ素子を製造するコンデンサ素子製造用治具に好適に用いられる連結ソケットに関する。
【背景技術】
【０００２】
パソコン等に使用されるＣＰＵ（中央演算処理装置）周りのコンデンサは、電圧変動を抑制し、高リップル（ripple）通過時の発熱を低く抑えるために、高容量かつ低ＥＳＲ（等価直列抵抗）であることが求められている。このようなコンデンサとしては、アルミニウム固体電解コンデンサ、タンタル固体電解コンデンサ等が用いられている。これら固体電解コンデンサは、表面層に微細な細孔を有するアルミニウム箔または内部に微小な細孔を有するタンタル粉を焼結した焼結体からなる一方の電極（陽極体）と、該電極の表面に形成された誘電体層と、該誘電体層上に形成された他方の電極（通常、半導体層）とから構成されたものが知られている。【０００３】
前記固体電解コンデンサは、電気回路が形成された回路基板の下端部に取り付けられたソケットの金属製接続端子に、陽極体から延ばされたリード線の一端を電気的に接続すると共に、この陽極体を化成処理液に浸漬し、該陽極体側を陽極にして前記化成処理液中に配置せしめた陰極との間に電圧を印加して定電流を通電することにより、陽極体の表面に誘電体層を形成し、次いで、表面に誘電体層が設けられた前記陽極体を半導体層形成溶液に浸漬し、該陽極体側を陽極にして前記半導体層形成溶液中に配置せしめた陰極との間に電圧を印加して定電流を通電することにより、前記陽極体表面の誘電体層の表面にさらに半導体層を形成する方法が公知である（特許文献１参照）。
【先行技術文献】
【特許文献】
【０００４】
【特許文献１】国際公開第２０１０／１０７０１１号パンフレット
【発明の概要】
【発明が解決しようとする課題】
【０００５】
しかしながら、上記化成処理液として燐酸等の酸を含有する処理液を用いる場合には、ソケットの底面側に露出している金属製接続端子が、燐酸等の酸を含有する化成処理液のミスト等に晒されることによって、その一部が腐食等して落下して前記化成処理液中に混ざり、該化成処理液を汚染するという問題があった。このように化成処理液が汚染されると、良好な誘電体層を形成することが困難になり、十分な耐湿性能を備えたコンデンサを製造することができない。【０００６】
また、上記半導体層形成溶液として、酸を含有する溶液を用いる場合には、前記同様にソケットの底面側に露出している金属製接続端子が、酸を含有する半導体層形成溶液のミスト等に晒されることによって、その一部が腐食等して落下して前記半導体層形成溶液中に混ざり、この溶液を汚染するという問題があった。このように半導体層形成溶液が汚染されると、良好な半導体層を形成することが困難になる。【０００７】
一方、コンデンサ素子から製造されるコンデンサは、用途によって、コンデンサ素子の製造過程で、高温で熱処理することを要する場合がある。例えば、誘電体層形成後に数百度（例えば４００℃程度）の高温放置を行い誘電体層における微小なクラックを修復する場合、或いは半導体層や導電体層形成後に、反応や乾燥硬化による応力で劣化した誘電体層を熱処理（例えば２００℃以上）と再化成を組み合わせて修復する場合等が挙げられる。しかしながら、このようなコンデンサ素子の製造過程で熱処理を行う場合に、ソケットの絶縁部が従来の樹脂製では、このような高温での熱処理には耐えられない（溶融してしまう）という問題があった。【０００８】
本発明は、かかる技術的背景に鑑みてなされたものであって、化成処理液が酸を含有する場合や半導体層形成溶液が酸を含有する場合など、腐食性を有する場合であっても、化成処理液や半導体層形成溶液を汚染することなくコンデンサ素子を製造できる連結ソケット、コンデンサ素子を製造する途中で熱処理を行うことが必要な場合には支障なく熱処理を行うことができる連結ソケット、および、コンデンサ素子製造用治具を提供することを目的とする。
【課題を解決するための手段】
【０００９】
前記目的を達成するために、本発明は以下の手段を提供する。【００１０】
［１］差込口が設けられた複数個の導電性のソケット本体部と、
前記ソケット本体部の、差込口を含む少なくとも一部を受容し得る収容部が複数個形成されている連結ソケットであって、
前記ソケット本体部が差込口を前記収容部の底面に向けて収容され、個々の収容部の各底面から連結ソケットの下面に連通する小孔が設けられた絶縁部を備え、
前記絶縁部の少なくとも下面は、耐腐食性を有する材料で構成され、
前記絶縁部の収容部内に前記ソケット本体部の少なくとも一部が収容されて固定され、前記差込口と前記小孔が連通されていることを特徴とする連結ソケット。【００１１】
［２］前記絶縁部は、さらに耐熱性をも有する材料で構成されている前項１に記載の連結ソケット。【００１２】
［３］前記絶縁部を構成する材料として、合成樹脂、セラミックス、ガラス及びステンレス鋼からなる群より選ばれる少なくとも１種の材料が用いられている前項１または２に記載の連結ソケット。【００１３】
［４］前記絶縁部を構成する材料として、透明な材料が用いられている前項１〜３のいずれか１項に記載の連結ソケット。【００１４】
［５］前記小孔を下方より平面視した形状は、直径０．１ｍｍの円形より大きく、一辺が０．５５ｍｍの正方形以下の範囲に入る前項１〜４のいずれか１項に記載の連結ソケット。【００１５】
［６］前記小孔は、リード線を有するコンデンサ用陽極体の該リード線が挿通されるための孔であり、前記小孔を下方より平面視した形状が、前記挿通されるリード線の横断面形状より大きく、かつ、該断面形状を１．１倍に拡大した相似形状と同じかまたはそれより小さい形状範囲に入る前項１〜５のいずれか１項に記載の連結ソケット。【００１６】
［７］前記小孔の深さが、０．２ｍｍ〜８ｍｍである前項１〜６のいずれか１項に記載の連結ソケット。【００１７】
［８］前記収容されたソケット本体部と前記絶縁部との間の隙間の少なくとも一部に充填材が封入されることによって、前記ソケット本体部が前記絶縁部の収容部内に固定されている前項１〜７のいずれか１項に記載の連結ソケット。【００１８】
［９］前記絶縁部の収容部内に前記ソケット本体部の全部が収容され、前記充填材の上面は、前記絶縁部の上面よりも低い位置にある前項１〜８のいずれか１項に記載の連結ソケット。【００１９】
［１０］前記ソケット本体部は、柱部と、該柱部の下端の周縁部から下方に向けて外側に拡がるように延ばされた傾斜面部とを備える前項１〜９のいずれか１項に記載の連結ソケット。【００２０】
［１１］前記ソケット本体部が、電気的に接続された導電性のリード線部を有する前項１〜１０のいずれか１項に記載の連結ソケット。【００２１】
［１２］電気回路が形成された回路基板と、
前記回路基板に着脱自在に取り付けられた前項１〜１１のいずれか１項に記載の連結ソケットと、を備え、
前記ソケット本体部は、電気的に前記電気回路に接続され、
前記電気回路が個々の前記ソケット本体部毎に電流を制限することを特徴とするコンデンサ素子製造用治具。【００２２】
［１３］前記電気回路が定電流回路である前項１２に記載のコンデンサ素子製造用治具。【００２３】
［１４］前記電気回路が、さらに、個々の前記ソケット本体部毎に電圧を制限する回路でもある前項１２または１３に記載のコンデンサ素子製造用治具。【００２４】
［１５］前項１２〜１４のいずれか１項に記載のコンデンサ素子製造用治具の連結ソケットにコンデンサ用陽極体を接続すると共に、該陽極体を化成処理液中に浸漬し、この浸漬状態で、前記陽極体を陽極にして通電することによって、前記陽極体の表面に誘電体層を形成する誘電体層形成工程と、
前記誘電体層形成工程の後に、陽極体が接続された連結ソケットを、前記治具の回路基板から取り外し、該連結ソケットに接続された状態の陽極体に対し熱処理を行う熱処理工程と、を含むことを特徴とするコンデンサ素子の製造方法。【００２５】
［１６］前項１２〜１４のいずれか１項に記載のコンデンサ素子製造用治具の連結ソケットに、表面に誘電体層が設けられた陽極体を接続すると共に、該陽極体を半導体層形成用溶液中に浸漬し、この浸漬状態で、前記陽極体を陽極にして通電することによって、前記陽極体表面の誘電体層の表面に半導体層を形成する半導体層形成工程と、
前記半導体層形成工程の後に、陽極体が接続された連結ソケットを、前記治具の回路基板から取り外し、該連結ソケットに接続された状態の陽極体に対し熱処理を行う熱処理工程と、を含むことを特徴とするコンデンサ素子の製造方法。【００２６】
［１７］前項１２〜１４のいずれか１項に記載のコンデンサ素子製造用治具の連結ソケットに陽極体を接続すると共に、該陽極体を化成処理液中に浸漬し、この浸漬状態で、前記陽極体を陽極にして通電することによって、前記陽極体の表面に誘電体層を形成する誘電体層形成工程と、
前記誘電体層形成工程を経て得られた、表面に誘電体層が設けられた陽極体を、半導体層形成用溶液中に浸漬し、この浸漬状態で、前記陽極体を陽極にして通電することによって、前記陽極体表面の誘電体層の表面に半導体層を形成する半導体層形成工程と、を含み、
前記誘電体層形成工程と前記半導体層形成工程の間に、及び／又は前記半導体層形成工程の後に、陽極体が接続された連結ソケットを、前記治具の回路基板から取り外し、該連結ソケットに接続された状態の陽極体に対し熱処理を行う熱処理工程をさらに備えることを特徴とするコンデンサ素子の製造方法。【００２７】
［１８］前記熱処理を２００℃〜５００℃で行う前項１５〜１７のいずれか１項に記載のコンデンサ素子の製造方法。【００２８】
［１９］前項１５〜１８のいずれか１項に記載の製造方法で得たコンデンサ素子の陽極体及び半導体層に、それぞれ電極端子を電気的に接続し、前記電極端子の一部を残して封止するコンデンサの製造方法。
【発明の効果】
【００２９】
［１］の発明に係る連結ソケットでは、耐腐食性を有する材料で構成された絶縁部の収容部内にソケット本体部の少なくとも一部が収容されて固定され、絶縁部の下面に、ソケット本体部の差込口と連通する小孔が形成されており、陽極体のリード線を小孔を介して差込口に挿通すると、絶縁部の下面の小孔がリード線で塞がれるものとなるから、化成処理液が酸を含有する場合や半導体層形成溶液が酸を含有する場合であっても、ソケット本体部の差込口等が、化成処理液や半導体層形成溶液のミスト（酸を含むミスト）等に晒され難く、ソケット本体部の差込口等の腐食を防止できると共に、たとえソケット本体部が腐食したとしてもその腐食物の落下を防止することができ、これにより化成処理液や半導体層形成溶液を汚染することなくコンデンサ素子を製造できる。【００３０】
［２］の発明では、絶縁部は、さらに耐熱性をも有する材料で構成されているから、コンデンサ素子を製造する途中で熱処理を行うことが必要な場合であっても支障なく熱処理を行うことができる。【００３１】
［３］の発明では、絶縁部が、合成樹脂、セラミックス、ガラス及びステンレス鋼からなる群より選ばれる少なくとも１種の材料を用いて構成されているから、絶縁部の耐腐食性をさらに向上させることができる。特に、絶縁部が、合成樹脂、セラミックス、ガラス及びステンレス鋼からなる群より選ばれる少なくとも１種の材料で構成されると、絶縁部の耐熱性をさらに向上させることができ、コンデンサ素子を製造する途中で熱処理を行うことが必要な場合であっても支障なく熱処理を行うことができる。【００３２】
［４］の発明では、絶縁部を構成する材料として透明な材料が用いられているので、ソケット本体部の腐食の有無や腐食の程度の確認を容易に行うことができる。【００３３】
［５］、［６］及び［７］の発明では、絶縁部の下面の小孔がリード線でより塞がれるものとなるから、ソケット本体部の差込口等が、化成処理液や半導体層形成溶液のミスト（酸を含むミスト）等にさらに晒され難く、ソケット本体部の差込口等の腐食を防止でき、たとえソケット本体部が腐食したとしてもその腐食物の落下をさらに防止することができる。【００３４】
［８］の発明では、収容されたソケット本体部と絶縁部との間の隙間の少なくとも一部に充填材が封入されることによって、ソケット本体部が絶縁部の収容部内に固定されているから、複数個のソケット本体部が絶縁部に十分に固定された連結ソケットが提供される。【００３５】
［９］の発明では、絶縁部の収容部内にソケット本体部の全部が収容され、充填材の上面は、絶縁部の上面よりも低い位置にあるから、本発明の連結ソケットを、例えば、回路基板に取り付けられた１段目連結ソケットに取り付ける際に、絶縁部の上面を該１段目連結ソケットの下面に当接させて取り付けることで連結ソケットの取り付けの上下位置（本発明の連結ソケットの取り付け高さ）を正確に位置決めすることができる。【００３６】
［１０］の発明では、ソケット本体部は、柱部と、該柱部の下端の周縁部から下方に向けて外側に拡がるように延ばされた傾斜面部とを備えた構成であるから、該傾斜面部の外側縁を収容部の底面の周縁に略合わせた態様でソケット本体部を絶縁部の収容部内に収容することで、ソケット本体部の収容部内における水平面内における固定位置の位置決めをすることができると共に、ソケット本体部と絶縁部との間に隙間（ガラス等の接合材封入用の隙間）を確保できる。【００３７】
［１１］の発明では、ソケット本体部が、電気的に接続された導電性のリード線部を有しており、このようにリード線部を設けることにより後述する電気回路とソケットなどを介し接続できるので、該電気回路との接続や別の電気回路への交換が容易になる。【００３８】
［１２］、［１３］及び［１４］の発明では、化成処理液が酸を含有する場合や半導体層形成溶液が酸を含有する場合であっても、化成処理液や半導体層形成溶液を汚染することなくコンデンサ素子を製造できるコンデンサ素子製造用治具が提供される。従って、本発明に係るコンデンサ素子製造用治具を用いれば、十分な耐湿性能を備えたコンデンサ素子を製造することができる。また、絶縁部が耐熱性を有する材料で構成された連結ソケットが、回路基板に着脱自在に取り付けられているから、コンデンサ素子を製造する途中で熱処理を行うことが必要な場合には、陽極体が接続された連結ソケットを、治具の回路基板から取り外し、該陽極体が接続された連結ソケットに対し熱処理を行うことができる（回路基板等に対する熱処理の適用を回避できる）ので、何ら支障なくスムーズに熱処理を行うことができる。熱処理後に更なる処理を要する場合には、熱処理後に、連結ソケット接続部に対して本発明の連結ソケット（陽極体が接続された状態のもの）を再び取り付ければよい。【００３９】
［１５］、［１６］、［１７］及び［１８］の発明では、コンデンサ素子を製造する際に化成処理液や半導体層形成溶液を汚染することがないから、十分な耐湿性能を備えた高品質のコンデンサ素子を製造できる。また、絶縁部が耐熱性を有する材料で構成された連結ソケットが、回路基板に着脱自在に取り付けられているから、熱処理を行う時に、陽極体が接続された連結ソケットを、治具の回路基板から取り外し、該連結ソケットに接続された状態の陽極体に対し熱処理を行うことができる（回路基板等に対する熱処理の適用を回避できる）ので、何ら支障なくスムーズに熱処理を行うことができる。【００４０】
［１９］の発明では、十分な耐湿性能を備えた高品質のコンデンサを製造することができる。
【図面の簡単な説明】
【００４１】
【図１】本発明に係るコンデンサ素子製造用治具の一実施形態を示す図であって、（Ａ）は正面図、（Ｂ）は背面図である。
【図２】図１のコンデンサ素子製造用治具の左側面図である。
【図３】本発明の連結ソケットの一実施形態を拡大して示す図であって、（Ａ）は正面図、（Ｂ）は底面図、（Ｃ）は（Ａ）におけるＹ−Ｙ線の断面図である。
【図４】ソケット本体部と絶縁部とを分離した状態で示す断面図である。
【図５】絶縁部を示す斜視図である。
【図６】（Ａ）（Ｂ）（Ｃ）いずれも本発明の連結ソケットの他の実施形態を示す断面図である。
【図７】絶縁部の他の例を示す斜視図である。
【図８】本発明のコンデンサ素子製造用治具を用いたコンデンサ素子の製造方法を示す概略図である。
【図９】図８におけるソケットと陽極体の接続態様を示す断面図である。
【図１０】本発明のコンデンサ素子の製造方法を電気回路的に示す模式図である（コンデンサ素子製造用治具における回路は２回路のみ示した）。
【図１１】コンデンサ素子製造用治具の回路基板における電気接続回路の他の例を示す回路図である。
【図１２】本発明に係る製造方法で製造されるコンデンサ素子の一実施形態を示す一部断面図である。
【発明を実施するための形態】
【００４２】
本発明に係る連結ソケット１の一実施形態を図３に示す。この連結ソケット１は、複数個の導電性のソケット本体部２と、絶縁部５とを備える（図３〜５参照）。好ましくは、後述する接続部８８との脱着を容易にするため、前記各ソケット本体部２の上面２ａから１本のリード線部４が延ばされている。本実施形態では、複数個のソケット本体部２が絶縁部５を介して一列に連結されて並列連結ソケット１が構成されている（図３〜５参照）。
【００４３】
前記ソケット本体部２は、陽極体５２等と電気接続する電気接続端子としての役割を担う部材であり、電気的導通を得るために、金属材等の導電性材料で構成される。前記ソケット本体部２を構成する金属としては、特に限定されるものではないが、銅、鉄、銀及びアルミニウムからなる群より選ばれる少なくとも１種の金属を主成分（５０質量％以上含有する）とする金属（合金を含む）を用いるのが好ましい。前記ソケット本体部２の表面に、錫メッキ、半田メッキ、ニッケルメッキ、金メッキ、銀メッキ、銅メッキ等の従来公知のメッキが少なくとも一層施されていてもよい。
【００４４】
本実施形態では、前記ソケット本体部２は、円柱部２１と、該円柱部２１の底面の周縁部から下方に向けて外側に拡がるように延ばされた傾斜面部２２とからなり（図３、４参照）、これら円柱部２１及び傾斜面部２２は、金属材等の導電性材料で構成されている。前記円柱部２１の底面の中央部にリード線差込口３７が形成されている（図３、４参照）。前記円柱部２１の内部には、空洞部２３が設けられている。この空洞部２３は、前記リード線差込口３７と連通している。前記空洞部２３の内周面には金属製ばね部材２４が連接されており、該金属製ばね部材２４で取り囲まれてリード線挿通孔３８が形成されている。前記リード線挿通孔３８は、前記リード線差込口３７の空間と連通している。前記リード線挿通孔３８に、陽極体５２のリード線５３等が接触状態に挿通配置されることによって、前記ソケット本体部２と前記陽極体５２とが電気的に接続される。
【００４５】
前記ソケット本体部２は、後述する接続部８８を介して後述する電気回路３０に接続される。該接続は、電気的に接続可能なものであれば特に限定されないが、例えば、以下の形態が挙げられる。
【００４６】
前記ソケット本体部２の上面２ａ（円柱部２１の上面）の中央部からリード線部４が延設されている（図３、４参照）。前記リード線部４は、金属材等の導電性材料で構成される。即ち、前記リード線部４は、前記ソケット本体部２と一体に形成されていて該ソケット本体部２と電気的に接続されている。前記リード線部４を構成する金属としては、前記ソケット本体部２を構成する金属として例示したものと同様のものが挙げられる。前記リード線部４は、通常は、前記ソケット本体部２を構成する金属と同一の金属で構成される。
【００４７】
前記絶縁部５の、少なくとも下面５ｂが、好ましくは下面５ｂおよび側面が、耐腐食性を有する材料で構成されている。さらに、前記絶縁部５は、好ましくは耐熱性をも有する材料で構成されている。前記絶縁部５は、上面５ａ等に前記ソケット本体部２の少なくとも一部を受容し得る形状（例えば、円柱形状の凹部を有する形状）の収容部６が複数個一列に並んで形成され、下面５ｂに小孔７が複数個設けられている（図３〜５参照）。即ち、前記絶縁部５の下面５ｂにおける前記各収容部６の底面の直下位置に該底面に連通する小孔７が１個ずつ形成されている（図３、４参照）。なお、上記実施形態では、絶縁部５において複数個の収容部６は一列に配設されていた（図５）が、特にこのような形態に限定されるものではなく、例えば図７に示すように、多数個の収容部６が複数列設けられた構成（横方向に複数行、縦方向に複数列配置された構成）を採用してもよい。
【００４８】
前記絶縁部５を構成する材料としては、耐腐食性を有する材料が好ましく、より好ましくは耐熱性及び耐腐食性を有する材料である。耐腐食性を有する材料の具体例としては、例えば、合成樹脂、セラミックス、ガラス又はステンレス鋼等の材料が好適に用いられる。前記絶縁部５を構成する材料としてより好ましくは耐熱性及び耐腐食性を有する材料であり、セラミックス、ガラス、ステンレス鋼等の材料が挙げられる。なお、ステンレス鋼を用いる場合には、金属製ばね部材２４との絶縁を図るように構成する必要がある。
【００４９】
前記合成樹脂材料としては、特に限定されるものではないが、例えば、エポキシ樹脂、フェノール樹脂、イミド樹脂、カーボネート樹脂、アミド樹脂、アミドイミド樹脂、エステル樹脂、フェニレンサルファイド樹脂等の硬質樹脂等が挙げられる。
【００５０】
前記セラミックス材料としては、特に限定されるものではないが、例えば、アルミナ、ジルコニア、チタニア等が挙げられる。
【００５１】
前記ガラス材料としては、特に限定されるものではないが、例えば、ホウ珪酸ガラス等が挙げられる。
【００５２】
前記絶縁部５を構成する材料として透明な材料を用いると、ソケット本体部２の腐食の有無や腐食の程度の確認をする場合には目視で容易に行うことができる。
【００５３】
一般に、陽極体のリード線５３は、外径が０．１ｍｍ〜０．５ｍｍの円形または辺の長さが０．１ｍｍ〜０．５ｍｍの略長方形の横断面形状を持つ。そのため、前記小孔７を下方より平面視した形状は、内径が０．１ｍｍより大きく０．５５ｍｍ以下の円形状、または、一辺の長さが０．１ｍｍより大きく０．５５ｍｍ以下の長方形状であることが好ましい。即ち、前記小孔７を下方より平面視した形状としては、直径０．１ｍｍの円形より大きく、一辺０．５５ｍｍの正方形以下の範囲に入る形状であることが好ましい。
【００５４】
あるいは、前記小孔７を下方より平面視した形状は、ここに挿通される、陽極体のリード線５３の横断面形状に合わせて、該横断面形状より大きく、かつ該横断面形状を１．１倍に拡大した相似形状と同じかまたはそれより小さい形状に設定されるのがより好ましい。例えば、陽極体のリード線５３の横断面形状が円形である場合、前記小孔７の径（直径）は、ここに挿通される、陽極体のリード線５３の外径より大きく該外径の１．１倍以下に設定されるのが好ましい。さらに具体的には、リード線５３の外径が０．２９ｍｍである場合には、小孔７の径（直径）は、０．３０ｍｍ〜０．３１ｍｍに設定されるのが好ましい。
【００５５】
上述の範囲に設定することで、ソケット本体部２（特に差込口）の腐食を十分に防止できる。前記小孔７は、テーパー部を有してもよい。例えば、図３に示すような略円柱状の孔であってもよいし、これ以外には例えば図６（Ｃ）に示すような下方に向けて拡がる円錐台形状の孔であってもよい。
【００５６】
前記小孔７の深さは、ソケット本体部２の腐食を抑えるためには深い方がよいが、陽極体のリード線５３の長さを短くし材料費を抑えるには浅い方がよい。そのため、前記小孔７の深さの範囲としては、０．２ｍｍ〜８ｍｍであることが好ましく、０．５ｍｍ〜６ｍｍであることがより好ましく、１ｍｍ〜３ｍｍであることがさらに好ましい。なお、前記小孔７がテーパー部を持つなど、前記小孔７の横断面形状（該横断面形状が均一であれば前記小孔７を下方より平面視した形状に一致する）が、前述の前記小孔７を下方より平面視した形状の範囲のいずれをも超える部分がある場合は、該部分を含めない前記小孔７の深さを、前述の深さの範囲の下限値以上とすることがより好ましい。
【００５７】
しかして、前記絶縁部５の収容部６内にソケット本体部２の全部が収容されると共に、前記収容されたソケット本体部２と前記絶縁部５との間の隙間９に低融点ガラス（例えば融点が６００℃のガラス）等の充填材３が充填されて、両者が溶融固着されること等によって、ソケット本体部２が絶縁部５の収容部６内に固定されている（図３参照）。この固定状態において、ソケット本体部２のリード線差込口３７と絶縁部５の小孔７とが連通している（図３参照）。前記封入ガラス３の上面３ａは、絶縁部５の上面５ａよりも低い位置にある（図３参照）。また、前記ソケット本体部２の上面２ａは、絶縁部５の上面５ａよりも低い位置にある（図３参照）。
【００５８】
上記構成に係る連結ソケット１を、後述するように、例えば、回路基板１１に取り付けられた接続部８８に取り付ける際に、絶縁部５の上面５ａを該接続部８８の下面に当接させて取り付けることで連結ソケット１の取り付けの上下位置（本発明の連結ソケット１の取り付け高さ）を正確に位置決めすることができる（図１、２参照）。
【００５９】
上記構成に係る連結ソケット１の耐熱温度は低融点ガラスに依存する。連結ソケット１は、通常、用いた低融点ガラスの変形温度以下の温度で使用される。
【００６０】
次に、本発明に係る連結ソケット１の他の実施形態を図６に示す。図６（Ａ）に示す構成では、前記絶縁部５の収容部６内にソケット本体部２の全部が収容されると共に、前記収容されたソケット本体部２と前記絶縁部５との間の隙間９における上部のみに低融点ガラス等のガラス材３が充填されることによって、ソケット本体部２が絶縁部５の収容部６内に固定されている。この固定状態において、ソケット本体部２のリード線差込口３７と絶縁部５の小孔７とが連通している。前記封入ガラス３の上面３ａは、絶縁部５の上面５ａよりも低い位置にある。また、前記ソケット本体部２の上面２ａは、絶縁部５の上面５ａよりも低い位置にある。従って、図６（Ａ）に示す連結ソケット１を、後述するように、例えば、回路基板１１に取り付けられた接続部８８に取り付ける際に、絶縁部５の上面５ａを該接続部８８の下面に当接させて取り付けることで連結ソケット１の取り付けの上下位置（本発明の連結ソケット１の取り付け高さ）を正確に位置決めすることができる。
【００６１】
また、図６（Ｂ）に示す構成では、前記絶縁部５の収容部６内にソケット本体部２の一部が収容されると共に、前記収容されたソケット本体部２と前記絶縁部５との間の隙間９に低融点ガラス等のガラス材３が充填されることによって、ソケット本体部２が絶縁部５の収容部６内に固定されている。この固定状態において、ソケット本体部２のリード線差込口３７と絶縁部５の小孔７とが連通している。前記封入ガラス３の上面３ａは、ソケット本体部２の上面２ａより低い位置である。また、前記ソケット本体部２の上面２ａは、絶縁部５の上面５ａよりも高い位置にある。従って、図６（Ｂ）に示す連結ソケット１を、後述するように、例えば、回路基板１１に取り付けられた接続部８８に取り付ける際に、ソケット本体部２の上面２ａを該接続部８８の下面に当接させて取り付けることで連結ソケット１の取り付けの上下位置（本発明の連結ソケット１の取り付け高さ）を正確に位置決めすることができる。
【００６２】
また、図６（Ｃ）に示す構成では、前記絶縁部５の収容部６内にソケット本体部２の全部が収容されている。前記収容されたソケット本体部２と前記絶縁部５との間には上部領域を除いて隙間９はなく、前記上部領域においてソケット本体部２と絶縁部５との間に隙間９があり、該隙間９に低融点ガラス等のガラス材３が充填されることによって、ソケット本体部２が絶縁部５の収容部６内に固定されている。この固定状態において、ソケット本体部２のリード線差込口３７と絶縁部５の小孔７とが連通している。前記ソケット本体部２の上面２ａは、絶縁部５の上面５ａよりも低い位置にある。また、前記ソケット本体部２の上面２ａにも低融点ガラス等のガラス材３が封入されており、該封入ガラス３の上面３ａは、絶縁部５の上面５ａよりも低い位置にある。従って、図６（Ｃ）に示す連結ソケット１を、後述するように、例えば、回路基板１１に取り付けられた接続部８８に取り付ける際に、絶縁部５の上面５ａを該接続部８８の下面に当接させて取り付けることで連結ソケット１の取り付けの上下位置（本発明の連結ソケット１の取り付け高さ）を正確に位置決めすることができる。
【００６３】
次に、本発明に係るコンデンサ素子製造用治具１０の一実施形態を図１、２に示す。前記コンデンサ素子製造用治具１０は、上述した本発明の連結ソケット１を用いて構成されたものである。前記コンデンサ素子製造用治具１０は、回路基板１１と、連結ソケット１とを備える。
【００６４】
前記回路基板１１としては、絶縁性基板が用いられる。前記絶縁性基板の材質としては、特に限定されるものではないが、例えば、ガラスエポキシ樹脂、イミド樹脂、セラミックス等が挙げられる。
【００６５】
前記回路基板１１の表面には、図１に示すように、一対の電気接続端子１４、１５を有する電気回路３０が形成されている。この電気回路３０は、電流を制限する回路（例えば、図１０、図１１の回路等）を有し、本発明の連結ソケット１及びそれに接続されたリード線５３を介して、各陽極体５２ごとに独立して電流を供給する。
【００６６】
したがって、各陽極体５２に流れる最大の電流値は、前記回路の電流制限値になる。電流を制限する回路としては、得られるコンデンサの偏差をできるだけ少なくするために、定電流回路（例えば、図１０）とすることが好ましい。前記電気回路３０が、さらに、各陽極体５２に印加される電圧を制限する回路であるのがより好ましい。比較的大きな電流を流しても、陽極体５２に印加される最大の電圧値が制限されるので、化成や半導体層形成の処理時間を短縮できる。
【００６７】
前記一対の電気接続端子１４、１５は、一方の端子１４が前記回路基板１１の長さ方向の一端部に設けられ、他方の端子１５が前記回路基板１１の長さ方向の他端部に設けられている。一方の電気接続端子は、電流制限端子１４であり、この端子１４に与える電圧により電流の制限値が設定される。例えば、図１０の回路の場合、電流制限端子１４と後述する電圧制限端子１５との電位差により、図１１の回路の場合、電流制限端子１４と陰極板５１との電位差により、それぞれ設定できる。
【００６８】
前記他方の電気接続端子は、電圧制限端子１５であり、この端子１５に与える電圧により各陽極体５２に印加される最大の電圧値が制限される。例えば、図１０及び図１１の回路の場合、電圧制限端子１５と陰極板５１との電位差により設定できる。なお、図１０、図１１において、１８は抵抗器、１９はトランジスタ、３１はダイオードである。
【００６９】
また、前記回路基板１１の下端部に前記連結ソケット１が取り付けられている。即ち、図１、２に示すように、前記回路基板１１に、前記連結ソケット１の接続部８８が固定され、各接続部８１の上方に延ばされたリード線部８４が約９０度湾曲状に折り曲げられ、該リード線部８４の先端側が前記回路基板１１の下部に設けられた貫通孔にそれぞれ挿通されて半田２０で該回路基板１１に固着されている（図２参照）。
【００７０】
なお、図１、２では、接続部８８として、連結ソケット１を接続可能な通常の連結ソケット（連結ソケット１と区別するため、「１段目連結ソケット８８」と言うこともある）を用いている。
【００７１】
そして、前記回路基板１１に固着された各接続部８１の底面の差込口に、本発明の連結ソケット１の各ソケット本体部２のリード線部４が挿通接続されることによって、前記連結ソケット１が前記回路基板１１の下端部に取り付けられている（図１、２、９参照）。前記回路基板１１にこのような態様で前記連結ソケット１（複数個のソケット本体部２が絶縁部５を介して一列に連結された並列連結ソケット１）が取り付けられて本発明のコンデンサ素子製造用治具１０が構成されている。図２に示す接続部８８において、８２は導電性のソケット本体部、８５は樹脂製の絶縁部である。
【００７２】
また、本発明において、コンデンサ素子製造用治具１０の回路基板１１の電気接続回路は、図１０に示す構成のものに特に限定されるものではなく、例えば図１１に示すような回路構成であってもよい。
【００７３】
次に、上記コンデンサ素子製造用治具１０を用いたコンデンサ素子の製造方法について説明する。図８にコンデンサ素子の製造方法の一例を概略図で示す。図１０は、このコンデンサ素子の製造方法を電気回路的に示した模式図である。
【００７４】
まず、中に処理液５９が投入された処理容器５０を準備する。前記処理液５９としては、誘電体層５４形成のための化成処理液、半導体層５５形成のための半導体層形成用溶液等が挙げられる。
【００７５】
一方、前記コンデンサ素子製造用治具１０の連結ソケット１に、リード線５３を有する陽極体５２を接続する。即ち、前記コンデンサ素子製造用治具１０の連結ソケット１のリード線差込口３７を介してリード線挿通孔３８に、陽極体５２のリード線５３を挿通せしめることによって、連結ソケット１に陽極体５２を電気的に接続する（図９参照）。前記リード線５３の先端側が、前記ソケット本体部２の空洞部２３内の金属製ばね部材２４と接触状態となるから、連結ソケット１と陽極体５２とが電気的に接続される。
【００７６】
次いで、前記陽極体５２がセットされたコンデンサ素子製造用治具１０を、前記処理容器５０の上方位置に配置せしめ、前記陽極体５２の少なくとも一部（通常は全部）が前記処理液５９に浸漬される状態まで治具１０を下降（または前記処理容器５０を上昇）せしめてその高さ位置で治具１０を固定する（図８参照）。
【００７７】
そして、前記陽極体５２の浸漬状態において、前記陽極体５２を陽極にし、前記処理液５９中に配置した陰極板５１を陰極にして通電する（図８、１０参照）。第１番目の処理液５９として化成処理液を用いると、前記通電により陽極体５２の表面に誘電体層５４（図１２参照）を形成することができる（誘電体層形成工程）。
【００７８】
次いで、必要に応じて前記誘電体層５４を表面に備えた陽極体５２を水洗、乾燥させた後、前記とは別の処理容器５０内に新たに半導体層形成用溶液５９を投入して、前記同様に前記陽極体５２の少なくとも一部（通常は全部）が前記半導体層形成用溶液５９に浸漬される状態まで治具１０を下降せしめてその高さ位置で治具１０を固定し、前記陽極体５２を陽極にし、前記半導体層形成用溶液５９中に配置した陰極板５１を陰極にして通電すると、即ち第２番目の処理液５９として半導体層形成用溶液を用いて通電すると、陽極体５２表面の誘電体層５４の表面に半導体層５５を形成することができ（半導体層形成工程）、こうして陽極体５２の表面に誘電体層５４が積層され、該誘電体層５４の表面にさらに半導体層５５が積層されてなるコンデンサ素子５６を製造することができる（図１２参照）。
【００７９】
そして、本発明に係るコンデンサ素子の製造方法においては、例えば、前記誘電体層形成工程と前記半導体層形成工程の間に、及び／又は半導体層形成工程の後に、陽極体５２が接続された連結ソケット１を、コンデンサ製造用治具１０の回路基板１１の接続部８８から取り外し、連結ソケット１に接続した状態の該陽極体５２に対し熱処理を行う（熱処理工程）。連結ソケット１は、回路基板１１に電気接続されている接続部８８に対して脱着自在に取り付けられているから、接続部８８から連結ソケット１（陽極体５２が接続された状態のもの）を離脱させて連結ソケット１（陽極体５２が接続された状態のもの）だけを熱処理に供することができる（回路基板１１等に対する熱処理の適用を回避できる）。
【００８０】
前記熱処理は、主にコンデンサの信頼性を上げることを目的として行うものであるが、その用途によって熱処理するタイミングは種々異なる。誘電体層形成工程と半導体層形成工程の間で行う熱処理の加熱温度は、通常２００℃〜５００℃であり、半導体層形成工程とカーボンペースト形成工程の間で行う熱処理の加熱温度は、通常１５０℃〜３００℃であり、カーボンペースト形成工程と銀ペースト形成工程の間で行う熱処理の加熱温度は、通常１５０℃〜３００℃である。
【００８１】
前記熱処理の際の雰囲気は、アルゴンガス等の不活性ガス雰囲気または減圧雰囲気にするのが好ましい。なお、窒素は、ニオブなどの陽極体材料と３００℃程度の温度でも反応してしまうので、不活性ガスとしない。
【００８２】
前記熱処理後に更なる処理をするために、熱処理後に、接続部８８に連結ソケット１（陽極体５２が接続された状態のもの）を再び取り付けて電気接続すればよい。
【００８３】
なお、上記熱処理工程において、陽極体５２のみを取り外して熱処理するのではなく、陽極体５２が接続された状態の連結ソケット１を、回路基板１１の接続部８８から取り外し、この陽極体５２が接続された状態の連結ソケット１を熱処理に供するのは、陽極体５２のみを連結ソケット１から取り外すと、既に陽極体５２に形成されている誘電体層５４や半導体層５５を傷付ける恐れがあるためである。また、陽極体５２のみを連結ソケット１から取り外した場合に熱処理後に更なる処理を要する時には、陽極体５２を再び連結ソケット１に取り付けなければならないが、この時に同様に既に陽極体５２に形成されている誘電体層５４や半導体層５５を傷付ける恐れがあるからである。
【００８４】
また、連結ソケット１の大きさは、特に制限はないが、処理液５９に浸漬する際のコンデンサ素子の配置に合わせた大きさ、連結ソケット１を輸送する装置にあわせて取り扱い易い大きさ、などにすればよい。
【００８５】
前記陽極体５２としては、特に限定されるものではないが、例えば、弁作用金属及び弁作用金属の導電性酸化物からなる群より選ばれる陽極体の少なくとも１種を例示できる。これらの具体例としては、アルミニウム、タンタル、ニオブ、チタン、ジルコニウム、一酸化ニオブ、一酸化ジルコニウム等が挙げられる。また、基体の表層に陽極体が積層された積層体であってもよい。表層に陽極体が積層された積層体の例としては、紙、絶縁性高分子、ガラス等の基体に前記陽極体が積層された積層体等が挙げられる。
【００８６】
前記陽極体５２の形状としては、特に限定されず、箔状、板状、棒状、直方体状等が挙げられる。
【００８７】
前記化成処理液５９としては、特に限定されるものではないが、例えば有機酸またはその塩（例えば、アジピン酸、酢酸、アジピン酸アンモニウム、安息香酸等）、無機酸またはその塩（例えば、燐酸、珪酸、燐酸アンモニウム、珪酸アンモニウム、硫酸、硫酸アンモニウム等）等の従来公知の電解質が溶解又は懸濁した液などが挙げられる。このような化成処理液を用いて前記通電を行うことによって陽極体５２の表面に、Ｔａ2Ｏ5、Ａｌ2Ｏ3、Ｚｒ2Ｏ3、Ｎｂ2Ｏ5等の絶縁性金属酸化物を含む誘電体層５４を形成することができる。
【００８８】
なお、このような化成処理液を用いた誘電体層形成工程を省略して、既に表面に誘電体層５４が設けられた陽極体５２を前記半導体層形成工程に供してもよい。このような表面の誘電体層５４としては、絶縁性酸化物から選ばれる少なくとも１つを主成分とする誘電体層、セラミックコンデンサやフィルムコンデンサの分野で従来公知の誘電体層が挙げられる。
【００８９】
前記半導体層形成用溶液５９としては、通電により半導体が形成され得る溶液であれば特に限定されず、例えば、アニリン、チオフェン、ピロール、メチルピロール、これらの置換誘導体（例えば、３，４−エチレンジオキシチオフェン等）等を含有する溶液などが挙げられる。前記半導体層形成用溶液５９にさらにドーパントを添加してもよい。前記ドーパントとしては、特に限定されるものではないが、例えば、アリールスルホン酸またはその塩、アルキルスルホン酸またはその塩、各種高分子スルホン酸またはその塩等の公知のドーパント等が挙げられる。このような半導体層形成用溶液５９を用いて前記通電を行うことによって前記陽極体５２表面の誘電体層５４の表面に、例えば導電性高分子（例えばポリアニリン、ポリチオフェン、ポリピロール、ポリメチルピロール等）からなる半導体層５５を形成することができる。
【００９０】
本発明では、上記製造方法で得られたコンデンサ素子５６の半導体層５５の上に、コンデンサの外部引き出し用の電極端子（例えば、リードフレーム）との電気的接触を良くするために、電極層を設けてもよい。
【００９１】
前記電極層は、例えば導電ペーストの固化、メッキ、金属蒸着、耐熱性の導電樹脂フィルムの形成等により形成することができる。導電ペーストとしては、銀ペースト、銅ペースト、アルミニウムペースト、カーボンペースト、ニッケルペースト等が好ましい。
【００９２】
このようにして得たコンデンサ素子５６の陽極体５２及び半導体層５５に、それぞれ電極端子を電気的に接続し（例えば、リード線５３を一方の電極端子に溶接し、電極層（半導体層）５５を銀ペーストなどで他方の電極端子に接着する）、前記電極端子の一部を残して封止することによりコンデンサが得られる。
【００９３】
封止方法は、特に限定されないが、例えば、樹脂モールド外装、樹脂ケース外装、金属製ケース外装、樹脂のディッピングによる外装、ラミネートフィルムによる外装などがある。これらの中でも、小型化と低コスト化が簡単に行えることから、樹脂モールド外装が好ましい。
【実施例】
【００９４】
次に、本発明の具体的実施例について説明するが、本発明はこれら実施例のものに特に限定されるものではない。【００９５】
＜実施例１＞
［陽極体５２の作製］
ニオブ（Ｎｂ）インゴットを水素脆性を利用して粉砕して得たニオブ一次粉（平均粒子径０．３２μｍ）を造粒することによって、平均粒子径１２４μｍのニオブ粉末を得た（このニオブ粉末は表面が自然酸化されていて酸素を８９００ｐｐｍ含有する）。次に、得られたニオブ粉末を４５０℃の窒素雰囲気中に放置した後、さらに７００℃のアルゴン雰囲気中に放置することにより、窒化量８０００ｐｐｍの一部窒化されたニオブ粉末（ＣＶ値：２９００００μＦ・Ｖ／ｇ）を得た。前記一部窒化ニオブ粉末を直径０．２９ｍｍのニオブ線（リード線）と共に成形した後、１２７０℃で焼結することにより、直方体形状で長さ２．３ｍｍ×幅１．７ｍｍ×厚さ１．０ｍｍの焼結体（陽極体）５２を作製した。なお、ニオブのリード線５３は、焼結体５２の１．７ｍｍ×１．０ｍｍの面から内方に１．３ｍｍ入り込んだ位置まで埋め込まれる一方、該面の中央から外方に向けて１０ｍｍ突出するように一体に成形されている。【００９６】
［本発明の連結ソケット１の作製］
図３〜５に示す構成を備えた並列連結ソケット１を作製した。絶縁部５は、アルミナ粉末を焼結して得たアルミナ焼結体からなり、小孔７の直径は、０．３０６ｍｍ±０．０１２ｍｍであり、小孔７の深さは１．６ｍｍである。絶縁部５の上面５ａには６４個の収容部６が等間隔（２．５４ｍｍピッチ）で形成され（図５参照）、絶縁部５の下面５ｂにおける各収容部６の底面の直下位置に該底面に連通する小孔７が１個ずつ合計で６４個形成されている（図３、４参照）。前記絶縁部５の各収容部６内に６４個のソケット本体部２を１個ずつ収容すると共に、この収容されたソケット本体部２と絶縁部５との間の隙間９に低融点ガラス（融点が４００℃のガラス）粉末を充填して溶融固着させることによって、ソケット本体部２を絶縁部５の収容部６内に固定して、並列連結ソケット１を得た（図３参照）。この連結ソケット１は、ソケット本体部２のリード線差込口３７と絶縁部５の小孔７とが連通している（図３参照）。封入ガラス３の上面３ａは、絶縁部５の上面５ａよりも低い位置にあり、ソケット本体部２の上面２ａは、絶縁部５の上面５ａよりも低い位置にある（図３参照）。【００９７】
［本発明の固体電解コンデンサ素子製造用治具の作製］
長さ１９４．０ｍｍ×幅３３．０ｍｍ×厚さ１．６ｍｍの銅張ガラスエポキシ基板（回路基板）１１を準備した（図１参照）。この銅張ガラスエポキシ基板１１は、長さ方向（図面左右方向）の両端部における幅方向（図面上下方向）の一端側（図面下側）にそれぞれ１０ｍｍ×８ｍｍの切り欠き部１２、１３が設けられており、この左右の切り欠き部１２、１３の上側の領域にそれぞれ２３ｍｍ×８ｍｍの大きさの電気端子部１４、１５が設けられている（図１（Ａ）参照）。一方の切り欠き部１２の上側の領域に電流制限端子１４が設けられ、他方の切り欠き部１３の上側の領域に電圧制限端子１５が設けられている（図１（Ａ）参照）。また、正面側の電気端子部１４（図１（Ａ）参照）は、該端子部１４にあるスルーホール１６により背面側の同面積の電気端子部１４（図１（Ｂ）参照）と電気的に接続している。また、正面側の電気端子部１５（図１（Ａ）参照）は、該端子部１５にあるスルーホール１６により背面側の同面積の電気端子部１５（図１（Ｂ）参照）と電気的に接続している。【００９８】
前記銅張ガラスエポキシ基板１１には、図１０の回路、すなわち６４個の２０ｋΩの抵抗器（誤差１％）１８及び６４個のトランジスタ（２ＳＡ２１５４ＧＲ）１９並びに片面（正面）のみに接続部８８として１段目連結ソケット（プレシデップ社製「ＰＣＤレセプタクル３９９シリーズ丸ピンＤＩＰソケット」、２．５４ｍｍピッチ、６４ピン連結ソケット）８８が実装されている（図１、２参照）。【００９９】
各接続部８１のリード線８４は、図２に示すように、ソケット本体部８２の上面から上方に向けて延ばされたのち基板１１に向けて約９０度湾曲状に折り曲げられ、該基板１１の下部に設けられた６４個の穴にそれぞれ挿通されて半田２０で回路基板１１に固着されている。【０１００】
前記１段目連結ソケット８８の底面に凹設されたリード線差込口に、上記本発明の連結ソケット１の各リード線４をそれぞれ差し込んで連結して、前記１段目連結ソケット８８の下に本発明の連結ソケット１を抜き差し自在に連結して２段に構成した。こうして銅張ガラスエポキシ基板（回路基板）１１に連結ソケット１が着脱自在に取り付けられてなる固体電解コンデンサ素子製造用治具１０を得た（図１、２参照）。なお、２段目の連結ソケット１を陽極体５２接続端子として用いる。【０１０１】
図１０に示すように、回路基板１１に実装された１個の抵抗器１８と１個のトランジスタ１９のエミッタＥが接続され、該トランジスタ１９のコレクタＣが連結ソケット１の１個のソケット本体部２に電気接続されている。前記抵抗器１８の他方は、電流制限端子１４に接続されている。また、トランジスタ１９のベースＢは、電圧制限端子１５に接続されている。【０１０２】
［コンデンサ素子の製造］
前記固体電解コンデンサ素子製造用治具１０の連結ソケット１の各リード線挿通孔３８に、前記陽極体（導電性焼結体）５２のニオブのリード線５３を挿通して電気的に接続した（図８、９参照）。図８に示すように、６４個の陽極体（導電性焼結体）５２の高さを一致させると共に向きも揃えた。このように６４個の陽極体５２が接続されたコンデンサ素子製造用治具１０を１０枚準備し、これらを、接続された陽極体５２が下に吊るされる向きとなるように、平行に配列させる保持枠に取り付けた。保持枠は、コンデンサ素子製造用治具１０の電気接続端子１４、１５を差し込むソケットを有している。この保持枠を、中に１質量％燐酸水溶液（化成処理液）５９が入った金属（ステンレス）製の処理容器５０の上方位置に配置せしめた（図８参照）。前記１０枚のコンデンサ素子製造用治具１０は、互いに８ｍｍの間隔をあけて平行状に前記保持枠に取り付けられている。なお、前記金属製処理容器５０は、陰極板５１の役割も兼ねる。【０１０３】
前記保持枠を操作して、前記陽極体５２の全部及びリード線５３の下端５ｍｍ分が前記処理液５９に浸漬されるように前記治具１０を下降せしめてその高さ位置で固定した。この浸漬状態で、電圧制限値（化成電圧）が８．３Ｖとなるように電圧制限端子１５と陰極板（金属製処理容器５０を含む）５１との間に電圧を印加し、電流制限値が２．１ｍＡとなるように電流制限端子１４と電圧制限端子１５との間に電圧を印加して、通電した。前記化成処理液５９の温度を６５℃に維持した状態で８時間陽極酸化を行うことによって、前記導電性焼結体５２の細孔及び外表面並びにリード線の一部（５ｍｍ分）の表面に誘電体層５４を形成した。なお、前記陽極酸化中、４時間経過後から８時間経過までの後半の４時間は、電流制限値を１時間当たり０．５ｍＡの割合で連続的に減少させた（誘電体層形成工程）。【０１０４】
前記誘電体層５４を表面に備えた陽極体５２を水洗、乾燥させた後、２０質量％のエチレンジオキシチオフェンエタノール溶液に浸漬する一方、前記処理容器５０とは別の処理容器５０内に半導体層形成用溶液５９（水３０質量部及びエチレングリコール７０質量部からなる混合溶媒にエチレンジオキシチオフェンを０．４質量％、アントラキノンスルホン酸を０．６質量％含有せしめた溶液）を投入した後、前記誘電体層５４を表面に備えた陽極体５２の全部及びリード線５３の下端５ｍｍ分が前記半導体層形成用溶液５９に浸漬されるように前記治具１０を下降せしめてその高さ位置で固定した。この浸漬状態で２０℃で１時間電解重合を行った。【０１０５】
前記電解重合において、最初の１５分間は、電圧制限値を１０Ｖ、電流制限値を４４μＡに設定し、次の１５分間は、電圧制限値を１０Ｖ、電流制限値を８２μＡに設定し、最後の３０分間は、電圧制限値を１０Ｖ、電流制限値を１０１μＡに設定した。【０１０６】
この１時間の電解重合を６回（合計６時間の電解重合を）行うことによって、表面に誘電体層５４が形成された陽極体５２の該誘電体層５４の表面に、導電性高分子からなる半導体層５５を形成した（半導体層形成工程）。【０１０７】
次いで、再化成を行うことによって前記誘電体層５４の修復をした。この再化成は、前記陽極酸化時と同じ溶液を用いて、制限電圧６．３Ｖ、制限電流０．１ｍＡで１５分間行った（第１再化成処理工程）。【０１０８】
次に、前記半導体層５５の表面にカーボンペースト（アチソン社製「エレクトロダッグＰＲ−４０６」）を塗布し１２５℃で乾燥を行った（カーボンペースト塗布工程）。【０１０９】
次に、前記コンデンサ素子製造用治具１０の１段目連結ソケット８８から、連結ソケット１（誘電体層５４と半導体層５５とカーボンペーストとが積層されてなる陽極体５２が接続された状態のもの）を取り外した後、該連結ソケット１をゲージ圧マイナス９９ＫＰａの減圧下に１９０℃で３０分間放置して熱処理を行った（第１熱処理工程）。室温に戻した後に、減圧装置内に酸素１％含有窒素ガスをゲージ圧マイナス８０ＫＰａになるように投入し３０分間放置した。その後、ゲージ圧マイナス９９ＫＰａの減圧に戻した。この酸素含有窒素ガス投入、ゲージ圧マイナス９９ＫＰａの減圧に戻す一連の操作をさらに８回繰り返した後、減圧装置内に空気を投入して、連結ソケット１（誘電体層５４と半導体層５５とカーボンペーストとが積層されてなる陽極体５２が接続された状態のもの）を減圧装置内から取り出した。【０１１０】
次に、前記コンデンサ素子製造用治具１０の１段目連結ソケット８８の底面のリード線差込口に、連結ソケット１（誘電体層５４と半導体層５５が積層されてなる陽極体５２が接続された状態のもの）の各リード線４を再度それぞれ差し込んで連結（電気接続）した。このようにして連結ソケット１が取り付けられたコンデンサ素子製造用治具１０を１０枚準備し、前記同様にして保持枠に取り付け、再化成を、前記重合後の第１再化成と同条件で行った（第２再化成処理工程）。【０１１１】
次に、誘電体層５４と半導体層５５とカーボンペーストとが積層されてなる陽極体５２を水洗、乾燥した後、カーボンペースト層の表面に銀ペーストを積層して陽極体層を形成せしめて（銀ペースト積層工程）、コンデンサ素子５６を得た。【０１１２】
［コンデンサの製造］
次に、リードフレームにコンデンサ素子５６を載置し、リードフレームの陽極端子にコンデンサ素子の陽極リード（半導体側）を接続し、リードフレームの陰極端子にコンデンサ素子の陽極体５２を接続した後、トランスファー封止、エージングを行うことによって、大きさ３．５ｍｍ×２．８ｍｍ×１．８ｍｍ、定格２．５Ｖ、容量３３０μＦのニオブ固体電解コンデンサを６４０個作製した。【０１１３】
［負荷試験］
作製したニオブ固体電解コンデンサ６４０個の内５００個を試験用実装基板にリフロー炉で半田付けした。リフロー条件は、予熱２２５℃、３０秒、ピーク温度２５０℃３秒である。負荷試験装置でこのように実装したコンデンサについて、温度１１０℃、印加電圧２．５Ｖ、２０００時間の負荷試験を行った。その後、ニオブ固体電解コンデンサの２．５Ｖでの漏れ電流値を実測した。その結果、５００個のニオブ固体電解コンデンサの全てが０．１ＣＶμＡ以内に入っていた。ここで、０．１ＣＶとは、コンデンサの容量と定格電圧の積に０．１をかけた（乗じた）数値である。例えば、コンデンサの測定容量が３３５μＦ、定格電圧２．５Ｖであれば、０．１×３３５×２．５＝８３．７５である。【０１１４】
［耐湿性試験］
作製したニオブ固体電解コンデンサ６４０個の内２０個を、ピーク温度２６０℃５秒で２３０℃以上が３０秒の温度パターンを有するリフロー炉中で基板に実装した。このように実装したコンデンサを６０℃９０％ＲＨの恒温恒湿槽に入れ、電圧無印加状態で２０００時間放置した。その後、このコンデンサについて室温で２．５Ｖを印加して３０秒後の漏れ電流を測定した。その結果、２０個のニオブ固体電解コンデンサの全てが０．１ＣＶμＡ以内に入っていた。【０１１５】
［繰り返し試験］
同じ連結ソケット１を使い続けて上記コンデンサ素子５６の作製をさらに４９回（合計５０回）行った。５０回目では、コンデンサの製造まで行い、負荷試験及び耐湿性試験を実施した。また、５０回目で使用した連結ソケット１を分解してソケット本体部２を取り出し、腐食の状態を観察した。その結果、負荷試験及び耐湿性試験では、試験をした全てのコンデンサが０．１ＣＶμＡ以内であり、またソケット本体部２の腐食は認められなかった。【０１１６】
＜実施例２＞
半導体層形成工程と第１再化成処理工程との間に下記第２熱処理工程を追加する一方、カーボンペースト塗布工程後の第１熱処理工程及び第２再化成処理工程を省略した（即ちカーボンペースト塗布後にそのまま銀ペーストを積層した）以外は、実施例１と同様にして、大きさ３．５ｍｍ×２．８ｍｍ×１．８ｍｍ、定格２．５Ｖ、容量３３０μＦのニオブ固体電解コンデンサを６４０個作製した。【０１１７】
なお、第２熱処理工程は、前記コンデンサ素子製造用治具１０の１段目連結ソケット８８から、連結ソケット１（誘電体層５４と半導体層５５が積層されてなる陽極体５２が接続された状態のもの）を取り外した後、該連結ソケット１をゲージ圧マイナス９９ＫＰａの減圧下に２２０℃で５分間放置して熱処理を行うものであり、該熱処理の後に、室温に戻し、実施例１と同様に減圧装置内での処理を経て、減圧装置内から連結ソケット１を取り出し、次いで、前記コンデンサ素子製造用治具１０の１段目連結ソケット８８の底面のリード線差込口に、連結ソケット１（誘電体層５４と半導体層５５が積層されてなる陽極体５２が接続された状態のもの）の各リード線４を再度それぞれ差し込んで連結（電気接続）し、次の第１再化成処理工程に移行した。【０１１８】
作製したニオブ固体電解コンデンサについて実施例１と同様に負荷試験及び耐湿性試験を行った。その結果、負荷試験では、５００個のニオブ固体電解コンデンサの全てが０．１ＣＶμＡ以内に入っていた。耐湿性試験では、２０個のニオブ固体電解コンデンサの全てが０．１ＣＶμＡ以内に入っていた。【０１１９】
さらに、実施例１と同様に繰り返し試験を行った。その結果、負荷試験及び耐湿性試験では、試験をした全てのコンデンサが０．１ＣＶμＡ以内であり、またソケット本体部２の腐食は認められなかった。【０１２０】
＜実施例３＞
誘電体層形成工程と半導体層形成工程との間に下記第３熱処理工程を追加する一方、カーボンペースト塗布工程後の第１熱処理工程及び第２再化成処理工程を省略した（即ちカーボンペースト塗布後にそのまま銀ペーストを積層した）以外は、実施例１と同様にして、大きさ３．５ｍｍ×２．８ｍｍ×１．８ｍｍ、定格２．５Ｖ、容量３３０μＦのニオブ固体電解コンデンサを６４０個作製した。【０１２１】
なお、第３熱処理工程は、前記コンデンサ素子製造用治具１０の１段目連結ソケット８８から、連結ソケット１（誘電体層５４と半導体層５５が積層されてなる陽極体５２が接続された状態のもの）を取り外した後、該連結ソケット１を酸素分圧が２％のアルゴンガス雰囲気の炉に入れて３６０℃で４５分間放置して熱処理を行うものであり、該熱処理の後、常温に戻し、炉を酸素分圧が５％のアルゴンガスに置換し４０分間放置し、次いで酸素分圧が１０％のアルゴンガスに置換し３０分間放置し、次いで酸素分圧が１５％のアルゴンガスに置換し２０分間放置した後、連結ソケット１を取り出し、次いで、前記コンデンサ素子製造用治具１０の１段目連結ソケット８８の底面のリード線差込口に、連結ソケット１（誘電体層５４と半導体層５５が積層されてなる陽極体５２が接続された状態のもの）の各リード線４を再度それぞれ差し込んで連結（電気接続）し、再度実施例１と同様の条件で２回目の誘電体層形成を行った後、次の半導体層形成工程に移行した。【０１２２】
作製したニオブ固体電解コンデンサについて実施例１と同様に負荷試験及び耐湿性試験を行った。その結果、負荷試験では、５００個のニオブ固体電解コンデンサの全てが０．１ＣＶμＡ以内に入っていた。耐湿性試験では、２０個のニオブ固体電解コンデンサの全てが０．１ＣＶμＡ以内に入っていた。【０１２３】
さらに、実施例１と同様に繰り返し試験を行った。その結果、負荷試験及び耐湿性試験では、試験をした全てのコンデンサが０．１ＣＶμＡ以内であり、またソケット本体部２の腐食は認められなかった。【０１２４】
＜実施例４＞
カーボンペースト塗布工程後の第１熱処理工程及び第２再化成処理工程を省略した（即ちカーボンペースト塗布後にそのまま銀ペーストを積層した）以外は、実施例１と同様にして、大きさ３．５ｍｍ×２．８ｍｍ×１．８ｍｍ、定格２．５Ｖ、容量３３０μＦのニオブ固体電解コンデンサを６４０個作製した。【０１２５】
作製したニオブ固体電解コンデンサについて実施例１と同様に負荷試験及び耐湿性試験を行った。その結果、負荷試験では、５００個のニオブ固体電解コンデンサのうち、０．１ＣＶμＡ以下が４９２個、０．１ＣＶμＡを超えて０．１５ＣＶμＡ以下が６個、０．１５ＣＶμＡを超えて０．２ＣＶμＡ以下が２個であった。耐湿性試験では、２０個のニオブ固体電解コンデンサのうち、０．１ＣＶμＡ以下が１９個、０．１ＣＶμＡを超えて０．１５ＣＶμＡ以下が１個であった。【０１２６】
さらに、実施例１と同様に繰り返し試験を行った。その結果、負荷試験では、５００個のニオブ固体電解コンデンサのうち、０．１ＣＶμＡ以下が４９０個、０．１ＣＶμＡを超えて０．１５ＣＶμＡ以下が８個、０．１５ＣＶμＡを超えて０．２ＣＶμＡ以下が２個であった。耐湿性試験では、２０個のニオブ固体電解コンデンサの全てが、０．１ＣＶμＡ以下であった。また、ソケット本体部２の腐食は認められなかった。【０１２７】
＜比較例１＞
連結ソケット１として、実施例１の１段目連結ソケット８８と同様の連結ソケット（プレシデップ社製「ＰＣＤレセプタクル３１１シリーズ丸ピンＤＩＰソケット」、２．５４ｍｍピッチ、６４ピン連結ソケット。但し、リード線は直線状である。なお、この連結ソケットは、絶縁部が樹脂製であり、差込口部分にはソケット本体部の金属が露出している。また、このソケット本体部は、実施例１で使用したソケット本体部と同様の材質である。）を用いた以外は、実施例４と同様にして、大きさ３．５ｍｍ×２．８ｍｍ×１．８ｍｍ、定格２．５Ｖ、容量３３０μＦのニオブ固体電解コンデンサを６４０個作製した。【０１２８】
作製したニオブ固体電解コンデンサについて実施例１と同様に負荷試験及び耐湿性試験を行った。その結果、負荷試験では、５００個のニオブ固体電解コンデンサのうち、０．１ＣＶμＡ以下が４９１個、０．１ＣＶμＡを超えて０．１５ＣＶμＡ以下が７個、０．１５ＣＶμＡを超えて０．２ＣＶμＡ以下が２個であった。耐湿性試験では、２０個のニオブ固体電解コンデンサのうち、０．１ＣＶμＡ以下が１９個、０．１ＣＶμＡを超えて０．１５ＣＶμＡ以下が１個であった。【０１２９】
さらに、実施例１と同様に繰り返し試験を行った。その結果、負荷試験では、５００個のニオブ固体電解コンデンサのうち、０．１ＣＶμＡ以下が４４０個、０．１ＣＶμＡを超えて０．１５ＣＶμＡ以下が５４個、０．１５ＣＶμＡを超えて０．２ＣＶμＡ以下が６個であった。耐湿性試験では、２０個のニオブ固体電解コンデンサのうち、０．１ＣＶμＡ以下が１０個、０．１ＣＶμＡを超えて０．１５ＣＶμＡ以下が６個、０．１５ＣＶμＡを超えて０．２ＣＶμＡ以下が４個であった。また、ソケット本体部２の大半に腐食が認められた。なお、２２回目以降、化成処理容器５０の底に褐色の堆積物が観察された。【０１３０】
本願は、２０１０年１２月１３日付で出願された日本国特許出願の特願２０１０−２７７１００号の優先権主張を伴うものであり、その開示内容は、そのまま本願の一部を構成するものである。
【産業上の利用可能性】
【０１３１】
本発明に係る連結ソケットは、コンデンサ素子製造用治具の部材として好適に用いられるが、特にこのような用途に限定されるものではない。また、本発明のコンデンサ素子製造用治具は、電解コンデンサ素子製造用治具として好適に用いられるが、特にこのような用途に限定されるものではない。また、本発明の製造方法により得られたコンデンサは、例えば、パソコン、カメラ、ゲーム機、ＡＶ機器、携帯電話等のデジタル機器や、各種電源等の電子機器に利用可能である。
【符号の説明】
【０１３２】
１…連結ソケット
２…ソケット本体部
３…ガラス
３ａ…上面
４…リード線部
５…絶縁部
５ａ…上面
５ｂ…下面
６…収容部
７…小孔
９…隙間
１０…コンデンサ素子製造用治具
１１…回路基板
１４…電流制限素子（電気接続端子）
１５…電圧制限素子（電気接続端子）
１８…抵抗器
１９…トランジスタ
２１…柱部
２２…傾斜面部
３０…電気回路
３１…ダイオード
３７…リード線差込口
５１…陰極板
５２…陽極体
５４…誘電体層
５５…半導体層
５６…コンデンサ素子
５９…処理液（化成処理液、半導体層形成用溶液）
【図１】
2012081300.tif 000003
【図２】
2012081300.tif 000004
【図３】
2012081300.tif 000005
【図４】
2012081300.tif 000006
【図５】
2012081300.tif 000007
【図６】
2012081300.tif 000008
【図７】
2012081300.tif 000009
【図８】
2012081300.tif 000010
【図９】
2012081300.tif 000011
【図１０】
2012081300.tif 000012
【図１１】
2012081300.tif 000013
【図１２】
2012081300.tif 000014
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
電気回路が形成された回路基板と、前記回路基板に着脱自在に取り付けられた連結ソケットと、を備えたコンデンサ素子製造用治具の連結ソケットにコンデンサ用陽極体を接続すると共に、該陽極体を化成処理液中に浸漬し、この浸漬状態で、前記陽極体を陽極にして通電することによって、前記陽極体の表面に誘電体層を形成する誘電体層形成工程と、
前記誘電体層形成工程の後に、陽極体が接続された連結ソケットを、前記治具の回路基板から取り外し、該連結ソケットに接続された状態の陽極体に対し熱処理を行う熱処理工程と、を含み、
前記連結ソケットは、差込口が設けられた複数個の導電性のソケット本体部と、前記ソケット本体部の、差込口を含む少なくとも一部を受容し得る収容部が複数個形成されている連結ソケットであって、前記ソケット本体部が差込口を前記収容部の底面に向けて収容され、個々の収容部の各底面から連結ソケットの下面に連通する小孔が設けられた絶縁部を備え、前記絶縁部の少なくとも下面は、耐腐食性を有する材料で構成され、前記絶縁部の収容部内に前記ソケット本体部の少なくとも一部が収容されて固定され、前記差込口と前記小孔が連通されてなり、
前記ソケット本体部は、電気的に前記電気回路に接続され、前記電気回路が個々の前記ソケット本体部毎に電流を制限するものであることを特徴とするコンデンサ素子の製造方法。
【請求項２】
電気回路が形成された回路基板と、前記回路基板に着脱自在に取り付けられた連結ソケットと、を備えたコンデンサ素子製造用治具の連結ソケットに、表面に誘電体層が設けられた陽極体を接続すると共に、該陽極体を半導体層形成用溶液中に浸漬し、この浸漬状態で、前記陽極体を陽極にして通電することによって、前記陽極体表面の誘電体層の表面に半導体層を形成する半導体層形成工程と、
前記半導体層形成工程の後に、陽極体が接続された連結ソケットを、前記治具の回路基板から取り外し、該連結ソケットに接続された状態の陽極体に対し熱処理を行う熱処理工程と、を含み、
前記連結ソケットは、差込口が設けられた複数個の導電性のソケット本体部と、前記ソケット本体部の、差込口を含む少なくとも一部を受容し得る収容部が複数個形成されている連結ソケットであって、前記ソケット本体部が差込口を前記収容部の底面に向けて収容され、個々の収容部の各底面から連結ソケットの下面に連通する小孔が設けられた絶縁部を備え、前記絶縁部の少なくとも下面は、耐腐食性を有する材料で構成され、前記絶縁部の収容部内に前記ソケット本体部の少なくとも一部が収容されて固定され、前記差込口と前記小孔が連通されてなり、
前記ソケット本体部は、電気的に前記電気回路に接続され、前記電気回路が個々の前記ソケット本体部毎に電流を制限するものであることを特徴とするコンデンサ素子の製造方法。
【請求項３】
電気回路が形成された回路基板と、前記回路基板に着脱自在に取り付けられた連結ソケットと、を備えたコンデンサ素子製造用治具の連結ソケットに陽極体を接続すると共に、該陽極体を化成処理液中に浸漬し、この浸漬状態で、前記陽極体を陽極にして通電することによって、前記陽極体の表面に誘電体層を形成する誘電体層形成工程と、
前記誘電体層形成工程を経て得られた、表面に誘電体層が設けられた陽極体を、半導体層形成用溶液中に浸漬し、この浸漬状態で、前記陽極体を陽極にして通電することによって、前記陽極体表面の誘電体層の表面に半導体層を形成する半導体層形成工程と、を含み、
前記誘電体層形成工程と前記半導体層形成工程の間に、及び／又は前記半導体層形成工程の後に、陽極体が接続された連結ソケットを、前記治具の回路基板から取り外し、該連結ソケットに接続された状態の陽極体に対し熱処理を行う熱処理工程をさらに備え、
前記連結ソケットは、差込口が設けられた複数個の導電性のソケット本体部と、前記ソケット本体部の、差込口を含む少なくとも一部を受容し得る収容部が複数個形成されている連結ソケットであって、前記ソケット本体部が差込口を前記収容部の底面に向けて収容され、個々の収容部の各底面から連結ソケットの下面に連通する小孔が設けられた絶縁部を備え、前記絶縁部の少なくとも下面は、耐腐食性を有する材料で構成され、前記絶縁部の収容部内に前記ソケット本体部の少なくとも一部が収容されて固定され、前記差込口と前記小孔が連通されてなり、
前記ソケット本体部は、電気的に前記電気回路に接続され、前記電気回路が個々の前記ソケット本体部毎に電流を制限するものであることを特徴とするコンデンサ素子の製造方法。
【請求項４】
前記絶縁部は、さらに耐熱性をも有する材料で構成されている請求項１〜３のいずれか１項に記載のコンデンサ素子の製造方法。
【請求項５】
前記絶縁部を構成する材料として、合成樹脂、セラミックス、ガラス及びステンレス鋼からなる群より選ばれる少なくとも１種の材料が用いられている請求項１〜４のいずれか１項に記載のコンデンサ素子の製造方法。
【請求項６】
前記絶縁部を構成する材料として、透明な材料が用いられている請求項１〜５のいずれか１項に記載のコンデンサ素子の製造方法。
【請求項７】
前記小孔を下方より平面視した形状は、直径０．１ｍｍの円形より大きく、一辺が０．５５ｍｍの正方形以下の範囲に入る請求項１〜６のいずれか１項に記載のコンデンサ素子の製造方法。
【請求項８】
前記小孔は、リード線を有するコンデンサ用陽極体の該リード線が挿通されるための孔であり、前記小孔を下方より平面視した形状が、前記挿通されるリード線の横断面形状より大きく、かつ、該断面形状を１．１倍に拡大した相似形状と同じかまたはそれより小さい形状範囲に入る請求項１〜７のいずれか１項に記載のコンデンサ素子の製造方法。
【請求項９】
前記小孔の深さが、０．２ｍｍ〜８ｍｍである請求項１〜８のいずれか１項に記載のコンデンサ素子の製造方法。
【請求項１０】
前記収容されたソケット本体部と前記絶縁部との間の隙間の少なくとも一部に充填材が封入されることによって、前記ソケット本体部が前記絶縁部の収容部内に固定されている請求項１〜９のいずれか１項に記載のコンデンサ素子の製造方法。
【請求項１１】
前記絶縁部の収容部内に前記ソケット本体部の全部が収容され、前記充填材の上面は、前記絶縁部の上面よりも低い位置にある請求項１〜１０のいずれか１項に記載のコンデンサ素子の製造方法。
【請求項１２】
前記ソケット本体部は、柱部と、該柱部の下端の周縁部から下方に向けて外側に拡がるように延ばされた傾斜面部とを備える請求項１〜１１のいずれか１項に記載のコンデンサ素子の製造方法。
【請求項１３】
前記ソケット本体部が、電気的に接続された導電性のリード線部を有する請求項１〜１２のいずれか１項に記載のコンデンサ素子の製造方法。
【請求項１４】
前記電気回路が定電流回路である請求項１〜１３のいずれか１項に記載のコンデンサ素子の製造方法。
【請求項１５】
前記電気回路が、さらに、個々の前記ソケット本体部毎に電圧を制限する回路でもある請求項１〜１４のいずれか１項に記載のコンデンサ素子の製造方法。
【請求項１６】
前記熱処理を２００℃〜５００℃で行う請求項１〜１５のいずれか１項に記載のコンデンサ素子の製造方法。
【請求項１７】
請求項１〜１６のいずれか１項に記載の製造方法で得たコンデンサ素子の陽極体及び半導体層に、それぞれ電極端子を電気的に接続し、前記電極端子の一部を残して封止するコンデンサの製造方法。
【国際調査報告】
2012081300.tif 000015
2012081300.tif 000016
2012081300.tif 000017